(57)【要約】【課題】  菌の増殖を抑え、内容物の品質保持効果を持続して発揮できる抗菌性フィルム及び包装袋を提供する。【解決手段】  本発明の抗菌性フィルムは、バリア層、吸水層及び抗菌層の順で積層されている。本発明の包装袋は、少なくとも一部が、上記本発明の抗菌性フィルムにより抗菌層を内側にして形成されていることを特徴とする。抗菌層２の厚さは、例えば１０〜３０μｍ、好ましくは１５〜２５μｍ程度であり、吸水層３の厚みは、例えば５〜２００μｍ程度、好ましくは１０〜５０μｍ程度である。【選択図】        図１
2005187062.tif 000002
【特許請求の範囲】
【請求項１】
バリア層、吸水層及び抗菌層の順で積層された抗菌性フィルム。
【請求項２】
少なくとも一部が、請求項１記載の抗菌性フィルムにより抗菌層を内側にして形成されている包装袋。
【発明の詳細な説明】
【技術分野】
【０００１】
本発明は、抗菌性を有するフィルムと、このフィルムを用いた包装袋に関する。このような包装袋は、チーズ、ハム等の食品、菓子、医薬品等の品質保持に利用される。
【背景技術】
【０００２】
近年、食品包装の鮮度保持（品質保持）に対する要求が高まっていることに応じ、品質を保持する方法として、真空包装や包装袋内のＣＯ2等によるガス置換などの充填技術を利用したり、乾燥剤や脱酸素剤等の機能性材料を包装袋内に封入したり、前記機能性材料と同様の機能を有するフィルムを包装袋の１層に設けるなどの手法が行われている。これらの方法によれば、食品の味の低下を防ぐ他、腐敗の原因となる細菌やカビを発生しにくくする作用があるが、一度開封すると、例えば脱酸素効果等がなくなり、再封した後の抗菌作用が喪失又は著しく低減してしまう。
【０００３】
一方、包装袋の１層に抗菌剤を練り込んだ層を設けることにより、食品中や包装袋内に発生した細菌やカビに対して殺菌、増殖防止作用が得られることが知られている（例えば、特許文献１〜４参照）。しかし、前記殺菌、増殖防止作用の持続性及び効果を向上させるためには、他の鮮度保持剤等で併用する必要があった（例えば、特許文献４参照）。
【０００４】
【特許文献１】特開平６−６５０１１号公報
【特許文献２】特開平６−７２８１６号公報
【特許文献３】特開２０００−６３２１９号公報
【特許文献４】特開２００２−３０９１０５号公報
【発明の開示】
【発明が解決しようとする課題】
【０００５】
本発明の目的は、別途乾燥剤や鮮度保持剤の小袋を添付する必要がなく、菌の増殖を抑え、内容物の品質保持効果を持続して発揮できる抗菌性フィルム及び包装袋を提供することにある。
本発明の他の目的は、再封後も優れた抗菌作用を発揮できる抗菌性フィルム及び包装袋を提供することにある。
【課題を解決するための手段】
【０００６】
本発明者らは、上記目的を達成するため鋭意検討した結果、バリア層の内側に吸水層と抗菌層とを設けた積層フィルムを用いた包装袋によれば、該包装袋内に存在する水分を吸収し、効果的に微生物の殺菌や増殖防止ができ、内容物の鮮度や品質を長期間安定して保持することができることを見いだし、本発明を完成した。
【０００７】
すなわち、本発明は、バリア層、吸水層及び抗菌層の順で積層された抗菌性フィルムを提供する。
【０００８】
また、本発明は、少なくとも一部が、上記本発明の抗菌性フィルムにより抗菌層を内側にして形成されている包装袋を提供する。
【発明の効果】
【０００９】
本発明によれば、フィルムの内容物側（内側）に抗菌層が設けられているため、包装袋内の細菌やカビの殺菌や増殖防止ができ、さらに吸水層により細菌・カビの増殖に不可欠な包装袋内の水分を吸収して菌の増殖をより一層効率よく抑制でき、バリア層により外側からほとんど吸湿せず、内側一方向からの吸湿性を向上しうるため、内容物の品質を長期間安定に保持することができる。
【発明を実施するための最良の形態】
【００１０】
以下、本発明の実施の形態について図面を参照しつつ説明する。図１は本発明の抗菌性フィルムの一例を示す概略断面図である。図１に示される抗菌性フィルム１は、抗菌層２、吸水層３及びバリア層４がこの順で積層されている。
【００１１】
抗菌層２は、抗菌剤と熱可塑性樹脂とで構成できる。抗菌剤として、無機系抗菌剤又は有機系抗菌剤等を利用できる。前記無機系抗菌剤には、例えば、塩素、臭素、ヨウ素を含有するハロゲン化合物；亜ヒ酸銅、酸化第一銅、硝酸銀、銀や銅を含有するガラス；結晶性ケイ酸アルミニウム（ゼオライト）、非晶質の合成ケイ酸アルミニウムなどのケイ酸アルミニウム；Ａｇ、Ｃｕ、Ｚｎ等のイオンを担持したリン酸ジルコニウム；酸化亜鉛系化合物；酸化マグネシウム系化合物；水酸化カルシウム系化合物等が含まれる。前記有機系抗菌剤には、例えば、アミン、トリアジン等の窒素化合物；ヒ素、銅、水銀、錫、亜鉛等の有機金属化合物；イソチアゾロン、ピリチオンチオシアン酸塩等の有機硫黄化合物；アルキルジメチルベンジルアンモニウム化合物等の第四級アンモニウム化合物；塩素化フェノール、ビスフェノール、Ｏ−フェニルフェノール等のフェノール化合物等が含まれる。また、ヒノキチオール、ワサオーロ、キチンキトサン等の天然物由来の抗菌剤を用いることもできる。なかでも、安全性の点で無機系抗菌剤が好ましく、特に取扱性の点で、酸化亜鉛系化合物、及び前記特許文献３に開示されている非晶質の合成ケイ酸アルミニウム系化合物等が好ましい。これらの抗菌剤は単独で、又は２以上を組み合わせて使用できる。
【００１２】
抗菌層２中の抗菌剤の量は、抗菌剤の抗菌性の度合い等に応じて適宜設定できるが、例えば１〜１０重量％、好ましくは２〜６重量％程度である。
【００１３】
熱可塑性樹脂としては、抗菌層２の外側にある吸水層３における吸水機能を担保するため、透湿性を有する樹脂（透湿性樹脂）が用いられる。透湿性樹脂としては、例えば、低密度ポリエチレン（ＬＤＰＥ）、線状低密度ポリエチレン（ＬＬＤＰＥ）、エチレン−プロピレン共重合体、ポリブテン−１、エチレン−ブテン−１共重合体、エチレン−プロピレン−ブテン−１共重合体、ポリメチルペンテン−１、エチレン−酢酸ビニル共重合体（ＥＶＡ）、アイオノマーなどのオレフィン系樹脂などが例示できる。抗菌層２は、包装袋形成時に最内層を構成してシーラントとして利用される場合には、ヒートシール性を有する樹脂で構成されていることが好ましく、特にＬＤＰＥ、ＬＬＤＰＥ、ＥＶＡ等が好ましく用いられる。
【００１４】
抗菌層２は、吸水層３における吸水機能を阻害しない程度の透湿性を有している。具体的には、抗菌層２の水蒸気透過度が２０ｇ／ｍ2・２４ｈ・ａｔｍ以上であると（ＪＩＳ  Ｚ  ０２０８準拠）、吸水層３の吸水性能を向上しうるため好ましい。前記水蒸気透過度は、抗菌層２を構成する樹脂の種類や該層の厚み等を適宜選択したり、層を多孔にすることにより調整できる。
【００１５】
本発明の抗菌性フィルムは、抗菌層２が内面側となるようにして食品等の包装に用いられる。包装袋形成時には、抗菌層２の内側表面に、抗菌性を高めるための処理を施してもよい。前記処理としては、抗菌層２表面と内容物の接触面積を拡大させるためのエンボス加工処理、抗菌層２中の抗菌剤がブリードしやすい状態（表面に抗菌剤が露出した状態）とするためのコロナ処理などが挙げられる。抗菌層２の厚さは、例えば１０〜３０μｍ、好ましくは１５〜２５μｍ程度である。抗菌層２の厚さが１０μｍ未満では、抗菌層２が包装袋の最内層を構成してシーラントとして利用される場合にヒートシール強度を十分に得ることができず、３０μｍを超える場合は透湿性が低下する傾向にあり好ましくない。
【００１６】
吸水層３は、吸水剤と熱可塑性樹脂とで構成できる。吸水剤としては、特に制限されず、公知の吸水剤、例えば、硫酸マグネシウム、硫酸コバルト、硫酸銅などの金属硫酸塩、炭酸カルシウム、シリカゲル、ゼオライト、活性アルミナ等の乾燥剤などが挙げられる。これらの吸水剤は、単独で又は複数の種類を組み合わせて用いられる。例えば、パウチ袋の形成に用いるフィルムには、吸水による体積変化が少ない吸水剤ものが好ましく使用される。また、食品の包装に用いる場合には、安全性、吸水性等の観点から、少なくとも硫酸マグネシウムを含む吸水剤が好ましく用いられ、例えば、硫酸マグネシウム単独、硫酸マグネシウムとシリカとの混合物などが特に好ましい。硫酸マグネシウムは、式：ＭｇＳＯ4・ｎＨ2Ｏ（ｎは０〜３の整数）で表される。硫酸マグネシウムとしては、無水の硫酸マグネシウム（ｎ＝０）又は低含水量の硫酸マグネシウム（ｎ＝１又は２）が好ましい。
【００１７】
吸水剤の粒径は、特に限定されないが、例えば１〜２０μｍ（好ましくは３〜１０μｍ）程度である。吸水剤の使用量は、吸水層を構成する熱可塑性樹脂１００重量部に対して、例えば５〜５０重量部、好ましくは１０〜４０重量部程度である。吸水剤の使用量が５０重量部を超えると、樹脂中の分散性が低下する他、経済性に劣り、５重量部未満であると、十分な吸水性や保水性が得られにくい。
【００１８】
熱可塑性樹脂としては、特に限定されず広い範囲の熱可塑性樹脂を使用でき、代表的な例として、前記抗菌層２に例示の透湿性樹脂の他、例えば、中密度ポリエチレン、エチレン−（メタ）アクリレート共重合体などのオレフィン系樹脂、ポリカーボネート、ポリアミド、ポリ塩化ビニル、ポリスチレン、ポリエステル、ポリアクリル酸エステル等が挙げられる。これらの熱可塑性樹脂は単独で又は２種以上混合して用いてもよい。これらに石油樹脂等の粘着付与樹脂を加えたものでもよい。
【００１９】
上記の熱可塑性樹脂のなかでも、吸水機能を担保するため、ある程度の透湿性を有する樹脂が好ましく、例えば、前記抗菌層２における透湿性樹脂として例示のものが挙げられる。なかでも、ＬＤＰＥ、ＬＬＤＰＥ、ＥＶＡ等が好ましく用いられ、特にＥＶＡは押出し成形に適するため好ましい。吸水層３を構成する熱可塑性樹脂は、前記抗菌層２を構成する樹脂と同じでもよく異なっていてもよいが、相溶性の点で同じ材質の樹脂が好ましい。
【００２０】
吸水層３の水蒸気透過度は、例えば２０ｇ／ｍ2・２４ｈ・ａｔｍ以上（ＪＩＳ  Ｚ  ０２０８準拠）が好ましい。前記水蒸気透過度は、吸水層３を構成する樹脂の種類や該層の厚み等を適宜選択したり、層を多孔にすることにより調整できる。また、抗菌層２と吸水層３とが同じ熱可塑性樹脂からなり、抗菌層２が包装袋の最内層を構成してシーラントとして利用される場合には、抗菌層２の水蒸気透過度は吸水層３の水蒸気透過度より低いことが好ましい。抗菌層２は、水蒸気透過度が高すぎると、層の密度が低くなるためヒートシール強度が低下してしまうという不利益が生じる。本発明者らの検討によれば、抗菌層２のヒートシール強度は、抗菌層２に多量の吸湿剤を添加した場合にも著しく低下してしまう。これに対し、本発明の抗菌性フィルム１によれば、抗菌層２と吸水層３とを異なる層として設けるため、吸湿性と抗菌性に優れると共に、抗菌層２が包装袋の最内層を構成した場合に高いヒートシール強度を発揮することができる。
【００２１】
吸水層３の吸水性能は、該吸水層３の内側に配置された抗菌層２の水蒸気透過度に応じて発揮される。具体的には、抗菌層２の水蒸気透過度が高い場合には、吸水層３は高い吸水性能を発揮できるため、包装袋内部の湿度を低い範囲に調整できる。一方、抗菌層２の水蒸気透過度が低い場合には、吸水層３の吸水性能を低減するため、包装袋内部の湿度を高い範囲に調整できる。本発明の包装袋は、上記のように、包装袋内の湿度を内容物の品質保持に好適な範囲に調整できるため、多様な内容物を包装する袋として利用できる。
【００２２】
吸水層３の厚みは、包装袋の形態、吸水層の構成材料の種類、吸水性能等に応じて適宜選択され、例えば５〜２００μｍ程度、好ましくは１０〜５０μｍ程度である。
【００２３】
バリア層４は、水蒸気を遮断する層であればよく、さらに酸素や光を遮断するものが好ましい。水蒸気を遮断する層としては、例えば、アルミ箔等の金属箔；シリカ、アルミナ等の蒸着層、アルミニウム、シリカ、アルミナ等を適当なフィルムに蒸着した蒸着フィルム層、ポリ塩化ビニリデンコーティング層、高密度ポリエチレン（ＨＤＰＥ）フィルム層、ポリプロピレン（ＰＰ）、環状オレフィン系重合体などのオレフィン系フィルム、エチレン−ビニルアルコール共重合体（ＥＶＯＨ）フィルム、延伸ポリアミド（Ｏ−Ｎｙ）フィルム、ポリ塩化ビニリデンフィルム又はこれらのシートなどを用いることができる。
【００２４】
バリア層４は、前記水蒸気を遮断する層に酸素や光を遮断する層を積層した層であってもよい。酸素を遮断する層としては、例えば、エチレン−ビニルアルコール共重合体、ポリアミド系樹脂［例えば、ポリアミド６、ポリアミド６，６、ポリアミド６／６，６共重合体、メタキシリレンアジパミド（ＭＸＤ６）など］、ポリ塩化ビニリデン系樹脂、ポリビニルアルコールなどの酸素バリア性樹脂からなるフィルム、前記酸素バリア性樹脂コーティング層、アルミ箔等の金属箔；シリカ、アルミナ等の蒸着層、アルミニウム、シリカ、アルミナ等を適当なフィルムに蒸着した蒸着フィルム層等が挙げられる。
【００２５】
食品を包装する場合には、通常、バリア層は、食品の鮮度を低下させやすいガス（酸素、エチレン等）を透過しないガスバリア性と、食品を腐敗させやすい水蒸気を透過しない水蒸気バリア性を具備している。なかでも、遮光性の点でアルミ箔、蒸着層などが好ましく、特に、吸水後に白化する吸水層３の場合には、その白化を目立ちにくくできる点でアルミ箔が好ましく用いられる。バリア層４は、単層又は複数の層であってもよい。
【００２６】
バリア層４の厚みは、包装容器の形態、バリア層の構成材料の種類に応じて適宜選択され、例えば０．０１〜３００μｍ程度である。より詳細には、バリア層が蒸着層で構成される場合の厚みは０．０１〜０．２μｍ、コーティング層では３〜３０μｍ、フィルムやシート（金属箔、蒸着フィルム、複層の場合を含む）では５〜３００μｍ程度である。
【００２７】
前記抗菌層２、吸水層３、バリア層４は、それぞれ上記以外に、添加剤を含んでいてもよい。例えば、吸水層３には、エチレン吸収剤や酸素吸収剤などのガス吸収剤を含んでいてもよい。
【００２８】
本発明の抗菌性フィルムは、他の層を有していてもよい。他の層として、例えば、包装袋としたときのバリア層４の外側に印刷層、表基材、オーバーコート層などを、各層の間にアンカーコート層、プライマーコート層、接着層などを設けることができる。表基材としては、例えば、ポリエチレンテレフタレート（ＰＥＴ）、ナイロン（ＯＮＹ）、ポリプロピレン（ＯＰＰ）などが挙げられる。抗菌性フィルムの総厚みは、例えば６０〜１５０μｍ程度、好ましくは８０〜１２０μｍ程度である。なお、抗菌性フィルムは、フィルム状、シート状のいずれであってもよい。
【００２９】
抗菌性フィルムの代表的な層構成としては、外側から内側の順に、バリア層／吸水層／抗菌層、バリア層／ガス吸収剤含有吸水層／抗菌層、バリア層／吸水層／抗菌層／ヒートシール層、バリア層／ガス吸収剤含有吸水層／抗菌層／ヒートシール層、表基材／バリア層／吸水層／抗菌層、表基材／バリア層／吸水層／抗菌層／ヒートシール層、表基材／印刷層／バリア層／吸水層／抗菌層、表基材／印刷層／バリア層／吸水層／抗菌層／ヒートシール層とする層構成などが挙げられる。なお、吸水層及び抗菌層の内側に設けるヒートシール層は、吸水性及び抗菌性を阻害しないものが好ましい。
【００３０】
本発明の抗菌性フィルム１は、少なくとも抗菌層２、吸水層３及びバリア層４を、共押出しやラミネートなどの慣用の積層法を用いて積層することにより製造できる。なお、抗菌層２と吸水層３との積層体を形成する際に、各々フィルム成形した後にラミネート等によりする方法を使用した場合、製膜後のフィルムを次工程に供するまでの間や、輸送時、ラミネート加工時等の製造工程中において大気に触れる機会が多いため、防菌、防湿管理が必要となる。これに対し、抗菌層２を構成する樹脂組成物と吸水層３を構成する樹脂組成物とを共押出しにより積層フィルムを得る方法によれば、フィルム成形後の管理が行いやすく、製造中及び製造後の抗菌、防湿効果の低減を防ぐことができるため好ましい。また、抗菌層２は、混練されている抗菌剤が接触する部位において抗菌性を発揮するため、膜厚を厚くする必要がなく、コスト的にも膜厚を薄く形成することが望まれる点でも共押出しによる方法が好ましい。
【００３１】
本発明の包装袋は、少なくとも一部が、上記本発明の抗菌性フィルムにより抗菌層を内側にして形成されている。すなわち、本発明の包装袋は、上記本発明の抗菌性フィルム単独で形成されていてもよく、当該抗菌性フィルムとその他の包装材を組み合わせて形成されていてもよい。本発明の包装袋は、周縁部にシール層を有する形態、例えば、２枚の包装フィルムを合わせて四方をシールした包装形態（四方シール形態）のパウチ類、底部又は側部にガゼット部を有するパウチ類（スタンディングパウチ類等）、これらにファスナー等の部材を設けた再封可能な形態等のいずれであってもよく、ブリスターパック等であってもよい。上記形態を有する包装袋は、公知乃至慣用の方法を利用して製造することができる。
【００３２】
図２（イ）は、本発明の包装袋の一例を示す概略斜視図であり、（ロ）は（イ）に物品を入れた状態のＡ−Ａ線概略断面図である。図２（イ）に示される包装袋は、長方形形状の抗菌性フィルム１と同形状の他の積層フィルム５との３辺がヒートシールで封止されており（シール部７）、一辺にファスナー（チャック）８が取り付けられた形態を有している。この包装袋は、図２（ロ）に示されるように、抗菌性フィルム１と、物品６を挟んで対向する位置にある積層フィルム５とが各々フィルム内面側に取り付けられた一対の部材８ａ（凹部）及び８ｂ（凸部）で構成されるファスナーにより再封可能となっている。
【００３３】
抗菌性フィルム１と積層フィルム５は、物品６と接触する側の面に抗菌層２，２′を有している。抗菌性フィルム１は図１に示される構成を有し、積層フィルム５は前記抗菌層２′の外側にバリア層４′が積層された構成を有している。抗菌層２′及びバリア層４′は、それぞれ前記抗菌層２及びバリア層４に例示の形態を有している。なお、抗菌層２′及びバリア層４′からなる積層フィルム５の総厚みは、例えば６０〜１５０μｍ程度、好ましくは８０〜１２０μｍ程度である。ファスナー８は、開封した後に再び密封できる（再封可能）構成であれば特に限定されず、例えば、連続的に形成されている凹部及び凸部が係合する構成（図２（ロ））や、両側に形成された複数の歯形状部が互い違いに係合する構成等を利用でき、樹脂製ファスナー部材を熱融着する方法等により袋本体に取り付けることができる。
【００３４】
上記ファスナー付き包装袋は、例えば、抗菌層２を構成する樹脂組成物と吸水層３を構成する樹脂組成物との共押出しによりフィルム成形し、さらに吸水層３の外側にバリア層４を積層して得た抗菌性フィルム１と、抗菌層２′とバリア層４′とを積層した積層フィルム５に、両フィルムの抗菌層２，２′側の表面端部にそれぞれファスナー部材８ａ及び８ｂを設けた後、該抗菌層２，２′が内面側となるように合わせて配置し、三方をシールして袋形状とし、ファスナー８を開けて物品を投入した後、ファスナーを閉じることにより密封して作製することができる。なお、必要に応じて、密封する前に包装袋内を吸引したり窒素やＣＯ2で置換したりすることができる。
【００３５】
本発明の包装袋によれば、バリア層により外部からのガスや水蒸気等の透過を防ぎ、吸水層により包装袋内部の水分を除去し、さらに抗菌層により抗カビ、抗菌作用が得られるため、内容物の品質を長期間安定に保持することができる。すなわち、吸水層により包装袋内が微生物の生育しにくい低湿度環境に維持されるため、抗菌層による抗菌作用が及ぶ微生物だけでなく、より広範な種類の微生物の増殖を抑制することができる。特に食品の包装に用いた場合は、食品の鮮度を高い状態で維持することができる。また、前記抗菌層２は、該層に含まれる抗菌剤が接触する部位において抗菌性を発揮するため、例えば図２に示されるような再封可能な包装袋を一度開封した後、再び封止した場合にも継続して抗菌効果を得ることができる。
【００３６】
本発明の包装袋に封入する内容物（被包装物）としては、多量の水を含まないものであって品質管理上抗菌性を要するもの、例えば、食品（チーズ、ハム等の加工品等）、菓子、医薬品、化粧品、嗜好品、精密機器、機械部品等が挙げられる。また、これらの内容物は、半液状物、固形状物などのいずれの形態を有するものであってもよい。
【実施例】
【００３７】
以下に、実施例に基づいて本発明をより詳細に説明するが、本発明はこれらの実施例により限定されるものではない。
【００３８】
実施例１
酸化亜鉛系化合物（抗菌剤；商品名「ＳＥＡＢＩＯ」、海水化学社製）を５重量％含む線状低密度ポリエチレン（ＬＬＤＰＥ）と、硫酸マグネシウムを３０重量％含むエチレン−酢酸ビニル共重合体（ＥＶＡ）とを共押出しし、抗菌層（ＬＬＤＰＥ層；厚み３０μｍ、水蒸気透過度２０ｇ／ｍ2・２４ｈ・ａｔｍ）と吸水層（ＥＶＡ層；厚み３０μｍ、水蒸気透過度１５０ｇ／ｍ2・２４ｈ・ａｔｍ）からなる積層シートを形成し、さらに吸水層上に、バリア層としてのアルミ箔（厚み７μｍ）及び基材層としてのポリエチレンテレフタレート（ＰＥＴ）フィルム（厚み３０μｍ）を接着剤を用いてラミネートすることにより、ＰＥＴ／アルミ箔／ＥＶＡ／ＬＬＤＰＥの層構成を有するシートを形成した。得られたシート２枚を抗菌層が内側となるように重ね合わせ、３方シールして袋状のシートを作製した後、該袋状のシートに、開口部からチーズ２０ｇを入れた後、残る１方をシールして抗菌性パウチを作製した。
内容物を封入した抗菌性パウチを室温に３日間放置し、その後取り出して、目視、香り等で評価したところ、腐敗臭や変色もなく、カビも発生していなかった。
取り出したチーズを再びパウチに入れ、シールにより封止した後、室温にてさらに３日間放置し、その後取り出して、目視、香り等で評価したところ、においや変色もなく、カビも発生していなかった。
【００３９】
比較例１
実施例１において、吸水層を設けず、抗菌層を単独で押出し成形したシートにバリア層を設けた点以外は、実施例１と同様の操作を行って抗菌性パウチを作製した。
内容物を封入した抗菌性パウチを室温に３日間放置し、その後取り出して、目視、香り等で評価したところ、腐敗臭がすると共に、部分的にカビが発生していた。
取り出したチーズを再びパウチに入れ、シールにより封止した後、室温にてさらに３日間放置し、その後取り出して、目視、香り等で評価したところ、腐敗臭があり、表面全体にカビが発生していた。
【図面の簡単な説明】
【００４０】
【図１】本発明の抗菌性フィルムの一例を示す概略断面図である。
【図２】（イ）は本発明の包装袋の一例を示す概略斜視図であり、（ロ）は（イ）に物品を入れた状態のＡ−Ａ線概略断面図である。
【符号の説明】
【００４１】
１  抗菌性フィルム
２，２′  抗菌層
３  吸水層
４，４′  バリア層
５  積層フィルム
６  内容物
７  シール部
８  ファスナー
８ａ  凹部（ファスナー部材）
８ｂ  凸部（ファスナー部材）
【図１】
2005187062.tif 000003
【図２】
2005187062.tif 000004